ЧАСТИЦЫ ПЕРКАРБОНАТА НАТРИЯ С ПОКРЫТИЕМ, СПОСОБ ИХ ПОЛУЧЕНИЯ, ИХ ПРИМЕНЕНИЯ В КОМПОЗИЦИЯХ МОЮЩИХ СРЕДСТВ, И КОМПОЗИЦИИ МОЮЩИХ СРЕДСТВ, СОДЕРЖАЩИЕ ИХ

1. Частицы перкарбоната натрия с покрытием, содержащие:
a) сердцевину из перкарбоната натрия и
b) покрытие, составляющее в пределах между 5 и 20% масс. от массы частицы из натрия с покрытием, покрытие содержит, по меньшей мере, один слой покрытия, содержащий, по меньшей мере, 20% масс. карбоната натрия, по меньшей мере, 75% масс. карбоната натрия находится в форме моногидрата.
2. Частицы перкарбоната натрия с покрытием по п.1, где, по меньшей мере, один слой покрытия содержит, по меньшей мере, 25% масс. карбоната натрия.
3. Частицы перкарбоната натрия с покрытием по п.2, где общее содержание карбоната натрия для частиц с покрытием составляет более чем 5% масс. частиц с покрытием.
4. Частицы перкарбоната натрия с покрытием по п.2 или 3, где, по меньшей мере, 75% общего содержания частиц карбоната натрия находится в форме натрия карбоната моногидрата.
5. Частицы перкарбоната натрия с покрытием по п.2, где общее содержание натрия карбоната моногидрата в частице меньше, чем 20% масс. от массы частицы с покрытием.
6. Частицы перкарбоната натрия с покрытием по п.1, имеющие средний размер частиц в пределах между 500 и 1000 мкм.
7. Частицы перкарбоната натрия с покрытием по п.1, где, по меньшей мере, 90% масс. частиц сердцевины имеют диаметр больше, чем 325 мкм.
8. Частицы перкарбоната натрия с покрытием по п.1, где, по меньшей мере, один из слоев покрытия содержит, по меньшей мере, 10% масс. сульфата натрия.
9. Частицы перкарбоната натрия с покрытием по п.8, где массовое отношение карбоната натрия к сульфату натрия находится в пределах между 25:75 и 40:60.
10. Способ получения частиц перкарбоната натрия с покрытием по п.1, в котором частицы сердцевины из перкарбоната натрия без покрытия приводят в контакт при температуре, находящейся в пределах между 45 и 60°С, с раствором покрытия, содержащим карбонат натрия, и частицы с покрытием сушат при температуре, находящейся в пределах между 60 и 75°С.
11. Способ по п.10, где раствор покрытия содержит более 25% масс. карбоната натрия.
12. Способ по п.10 или 11, где частицы сердцевины приводят в контакт с раствором покрытия посредством распыления раствора покрытия над частицами сердцевины в псевдоожиженном слое.
13. Моющая композиция, содержащая частицы перкарбоната натрия с покрытием по пп.1-9 в качестве активного отбеливающего компонента.